(57)【要約】【課題】充分な透明性を有し、剛性や機械的物性、耐熱性に優れる非晶性ポリアミド樹脂組成物及び非晶性ポリアミド樹脂成形品を提供すること。【解決手段】質量％表示の酸化物基準で、酸化ケイ素（ＳｉＯ２）６８〜７２％、酸化アルミニウム（Ａｌ２Ｏ３）２〜５％、酸化ホウ素（Ｂ２Ｏ３）２〜５％、酸化カルシウム（ＣａＯ）２〜１０％、酸化亜鉛（ＺｎＯ）０〜５％、酸化ストロンチウム（ＳｒＯ）０〜５％、酸化バリウム（ＢａＯ）０〜１％、酸化マグネシウム（ＭｇＯ）１〜５％、酸化リチウム（Ｌｉ２Ｏ）０〜５％、酸化ナトリウム（Ｎａ２Ｏ）５〜１２％、酸化カリウム（Ｋ２Ｏ）０〜１０％を含有し、かつ、酸化リチウム、酸化ナトリウム及び酸化カリウムの合計量が８〜１２％であるガラスフィラーを用いる。【選択図】なし【特許請求の範囲】
【請求項１】
非晶性ポリアミド樹脂を含む樹脂成分と、ガラスフィラーとを含有する非晶性ポリアミド樹脂組成物において、
前記ガラスフィラーは、酸化物基準の質量％表示で、酸化ケイ素（ＳｉＯ２）６８〜７４％、酸化アルミニウム（Ａｌ２Ｏ３）２〜５％、酸化ホウ素（Ｂ２Ｏ３）２〜５％、酸化カルシウム（ＣａＯ）２〜１０％、酸化亜鉛（ＺｎＯ）０〜５％、酸化ストロンチウム（ＳｒＯ）０〜５％、酸化バリウム（ＢａＯ）０〜１％、酸化マグネシウム（ＭｇＯ）１〜５％、酸化リチウム（Ｌｉ２Ｏ）０〜５％、酸化ナトリウム（Ｎａ２Ｏ）５〜１２％、酸化カリウム（Ｋ２Ｏ）０〜１０％を含有し、かつ、酸化リチウム（Ｌｉ２Ｏ）と酸化ナトリウム（Ｎａ２Ｏ）と酸化カリウム（Ｋ２Ｏ）との合計量が８〜１２％となる組成であることを特徴とする非晶性ポリアミド樹脂組成物。
【請求項２】
前記ガラスフィラーと前記樹脂成分との屈折率の差が、波長５８９ｎｍの光に対して０．００２以下であり、波長４８６ｎｍの光に対して０．００２以下であり、波長６５６ｎｍの光に対して０．００２以下であり、
該組成物を２ｍｍ厚さの平板状に成形した際の平行光線透過率が６５％以上、かつヘイズが２５％未満である請求項１に記載の非晶性ポリアミド樹脂組成物。
【請求項３】
前記ガラスフィラーは、酸化カルシウム（ＣａＯ）と酸化マグネシウム（ＭｇＯ）との合計含有量が、酸化物基準の質量％表示で２〜１５％となる組成である請求項１又は２に記載の非晶性ポリアミド樹脂組成物。
【請求項４】
前記ガラスフィラーは、酸化ケイ素（ＳｉＯ２）と酸化アルミニウム（Ａｌ２Ｏ３）との合計含有量が、酸化物基準の質量％表示で７０〜７９％となる組成である請求項１〜３のいずれか一つに記載の非晶性ポリアミド樹脂組成物。
【請求項５】
前記ガラスフィラーは、酸化チタン（ＴｉＯ２）を実質的に含有しない組成である請求項１〜４のいずれか一つに記載の非晶性ポリアミド樹脂組成物。
【請求項６】
非晶性ポリアミド樹脂組成物中における前記ガラスフィラーの含有率が５〜４０質量％である請求項１〜５のいずれかに記載の非晶性ポリアミド樹脂組成物。
【請求項７】
前記ガラスフィラーが、ガラス繊維、ガラスパウダー、ガラスフレーク、ミルドファイバー及びガラスビーズから選択された１種以上である請求項１〜６のいずれか一つに記載の非晶性ポリアミド樹脂組成物。
【請求項８】
請求項１〜７のいずれか一つに記載の非晶性ポリアミド樹脂組成物を成形して得られた非晶性ポリアミド樹脂成形品。
【発明の詳細な説明】
【技術分野】
【０００１】
本発明は、透明性、耐熱性及び剛性に優れた非晶性ポリアミド樹脂組成物及び成形品に関する。
【背景技術】
【０００２】
従来、透明性の樹脂は、自動車部品、照明機器、電気部品等、通常の透明性が要求される成形体の材料として用いられており、特に最近においては、光学的性質が重視される光学材料としての応用が進みつつある。なかでも、重合モノマー構造起因で非結晶性のポリアミド樹脂は、複屈折率が小さく、高い透明性を有することから、光学材料等の透明樹脂として用いられている。
【０００３】
しかしながら、非結晶性のポリアミド樹脂は剛性が不充分である。このため、ガラス繊維などの繊維補強材や、無機フィラーや、ゴム成分などを添加して非晶性ポリアミド樹脂成形品の剛性を向上させる試みが行われている。
【０００４】
例えば、下記特許文献１には、透明ポリアミド樹脂とスチレン−ブタジエン系共重合体とを含む非晶性ポリアミド樹脂組成物に、ガラス繊維等のガラスフィラーを配合してなる非晶性ポリアミド樹脂組成物が開示されている。
【０００５】
また、下記特許文献２には、脂肪族系結晶性ポリアミド樹脂６０〜９０重量％、半芳香族系非晶性ポリアミド樹脂０〜２０重量％、フェノール樹脂５〜３０重量％の混合物１００重量部と、ガラス繊維５０〜２００重量部よりなるポリアミド樹脂組成物が開示されている。
【特許文献１】特開平４−３３７３５５号公報
【特許文献２】特開平７−５３８６２号公報
【発明の開示】
【発明が解決しようとする課題】
【０００６】
一般のポリアミド樹脂の補強材料として、従来からＥガラスまたはＳガラスと呼ばれるガラスフィラーが主に使用されている。
【０００７】
しかしながら、非晶性ポリアミド樹脂の波長５８９ｎｍにおける屈折率（ｎＤ）は１．５０〜１．５４であるのに対し、Ｅガラスの屈折率は１．５５５程度である。このため、両者の屈折率差によって、Ｅガラスで補強した非晶性ポリアミド樹脂成形品は、強度は向上するものの、透明性が損なわれるといった問題があった。また、同様にＳガラスの屈折率は１．５２１程度である。両者の屈折率差が無い場合には、Ｓガラスで補強した非晶性ポリアミド樹脂成形品の透明性は損なわれないものの、Ｓガラスは溶解温度が１８００度程度と非常に高いため、ガラス繊維の製造が困難であるといった問題があった。
【０００８】
上記特許文献１においても、Ｅガラス組成のガラス繊維を用いて非晶性ポリアミド樹脂を補強しているため、得られる非晶性ポリアミド樹脂成形品は、全光線透過率が５６〜７１％であり、透明性が充分ではなかった。
【０００９】
また、上記特許文献２では、剛性や機械的強度を向上させることを目的として非晶性ポリアミド樹脂中にガラス繊維を配合しており、透明性を考慮したものではなく、ガラス繊維の組成を変化させて、非晶性ポリアミド樹脂とガラス繊維との屈折率を一致させるといった試みは何ら開示されていない。
【００１０】
したがって、本発明の目的は、充分な透明性を有し、耐熱性及び剛性に優れた非晶性ポリアミド樹脂組成物及び成形品を提供することにある。
【課題を解決するための手段】
【００１１】
上記目的を達成するにあたって、本発明者らが鋭意検討した結果、従来の技術資料には具体的に開示されていない特定のガラス組成を有するガラスフィラーと特定の非晶性ポリアミド樹脂とを配合することにより、充分な透明性を有し、剛性、耐熱性に優れた非晶性ポリアミド樹脂組成物が得られることを見出した。本発明は、かかる新規な知見に基づき本発明に到達したものであり、下記を特徴とする。
【００１２】
本発明の非晶性ポリアミド樹脂組成物は、非晶性ポリアミド樹脂を含む樹脂成分と、ガラスフィラーとを含有する非晶性ポリアミド樹脂組成物において、
前記ガラスフィラーは、酸化物基準の質量％表示で、酸化ケイ素（ＳｉＯ２）６８〜７４％、酸化アルミニウム（Ａｌ２Ｏ３）２〜５％、酸化ホウ素（Ｂ２Ｏ３）２〜５％、酸化カルシウム（ＣａＯ）２〜１０％、酸化亜鉛（ＺｎＯ）０〜５％、酸化ストロンチウム（ＳｒＯ）０〜５％、酸化バリウム（ＢａＯ）０〜１％、酸化マグネシウム（ＭｇＯ）１〜５％、酸化リチウム（Ｌｉ２Ｏ）０〜５％、酸化ナトリウム（Ｎａ２Ｏ）５〜１２％、酸化カリウム（Ｋ２Ｏ）０〜１０％を含有し、かつ、酸化リチウム（Ｌｉ２Ｏ）と酸化ナトリウム（Ｎａ２Ｏ）と酸化カリウム（Ｋ２Ｏ）との合計量が８〜１２％となる組成であることを特徴とする。
【００１３】
非晶性ポリアミド樹脂を含む樹脂成分に、上記組成のガラスフィラーを添加することで、充分な透明性を有する樹脂組成物を得ることができ、かつ従来のＥガラス繊維を用いた場合と同等の機械的強度や耐熱性を備えた非晶性ポリアミド樹脂組成物を提供することができる。また、上記組成からなるガラスフィラーは、ガラスの溶融温度がＥガラス組成の溶融温度と同等であるので、ガラスの成形が困難であるガラス長繊維の場合でも、ガラス繊維を容易に製造することができる。
【００１４】
本発明の非晶性ポリアミド樹脂組成物は、前記ガラスフィラーと前記樹脂成分との屈折率の差が、波長５８９ｎｍの光に対して０．００２以下であり、波長４８６ｎｍの光に対して０．００２以下であり、波長６５６ｎｍの光に対して０．００２以下であり、該組成物を２ｍｍ厚さの平板状に成形した際の平行光線透過率が６５％以上、かつヘイズが２５％未満であることが好ましい。
【００１５】
本発明の非晶性ポリアミド樹脂組成物は、前記ガラスフィラーとして、酸化ケイ素（ＳｉＯ２）と酸化アルミニウム（Ａｌ２Ｏ３）との合計含有量が、質量％表示の酸化物基準で、７０〜７９％となる組成を有するものを用いることが好ましい。
【００１６】
また、前記ガラスフィラーとして、酸化カルシウム（ＣａＯ）と酸化マグネシウム（ＭｇＯ）との合計含有量が、酸化物基準の質量％表示で２〜１５％となる組成を有するものを用いることが好ましい。
【００１７】
また、前記ガラスフィラーとして、酸化チタン（ＴｉＯ２）を実質的に含有しない組成を有するものを用いることが好ましい。
【００１８】
また、非晶性ポリアミド樹脂組成物中における前記ガラスフィラーの含有率が５〜４０質量％であることが好ましい。
【００１９】
また、前記ガラスフィラーが、ガラス繊維、ガラスパウダー、ガラスフレーク、ミルドファイバー及びガラスビーズから選択された１種以上であることが好ましい。
【００２０】
一方、本発明の非晶性ポリアミド樹脂成形品は、上記非晶性ポリアミド樹脂組成物を成形して得られたことを特徴とする。
【００２１】
本発明の非晶性ポリアミド樹脂成形品によれば、ガラスフィラーによる補強後であっても非晶性ポリアミド樹脂の屈折率と、前記ガラスフィラーの屈折率との差が非常に近いため、極めて透明性の高い成形品を得ることができる。
【発明の効果】
【００２２】
本発明では、透明性及び機械強度、耐熱性に優れた非晶性ポリアミド樹脂成形品を得ることができるので、透明性と強度の両物性が要求される成形品、例えば、電気機器や電子機器の表示部のカバー、自動車や建材に用いる板ガラスの代替品のような、透明性及び強度の両方の物性が要求される成形品として好適に使用することができる。また上記分野の成形品で、更に耐熱性を要求される用途にも好適に使用することができる。
【発明を実施するための最良の形態】
【００２３】
［非晶性ポリアミド樹脂組成物］
本発明の非晶性ポリアミド樹脂組成物は、非晶性ポリアミド樹脂を含む樹脂成分と、ガラスフィラーとを含有する。
【００２４】
そして、本発明の非晶性ポリアミド樹脂組成物は、非晶性ポリアミド樹脂を含む樹脂成分の屈折率と、ガラスフィラーの屈折率との差が、波長５８９ｎｍの光に対して０．００２以下であり、波長４８６ｎｍの光に対して０．００２以下であり、波長６５６ｎｍの光に対して０．００２以下であることが好ましく、上記３つの波長の光に対してそれぞれ０．００１以下であることがより好ましい。非晶性ポリアミド樹脂を含む樹脂成分とガラスフィラーとの屈折率の差が、上記３つの波長の光に対してそれぞれ０．００２よりも大きくなると、非晶性ポリアミド樹脂組成物を成形して得られる成形品の透明性が不充分となり好ましくない。
【００２５】
次に、本発明の非晶性ポリアミド樹脂組成物の各成分について説明する。
【００２６】
（樹脂成分）
本発明の非晶性ポリアミド樹脂組成物に用いる、非晶性ポリアミド樹脂を含む樹脂成分としては、透明性を有する非晶性ポリアミド樹脂を含有するものであれば特に限定されない。ポリアミド樹脂を構成する原料のうち、非対称性の化学構造を有する原料モノマーを用いることにより、透明性を有する非晶性ポリアミド樹脂を得ることができる。また、非晶性ポリアミド樹脂を含む樹脂成分は、非晶性ポリアミド樹脂単独であっても良く、透明性を損なわない範囲でポリアミド樹脂、ポリオレフィン樹脂、ポリスチレン樹脂、熱可塑性エラストマー、ゴム成分などを含む非晶性ポリアミド樹脂のポリマーアロイであってもよい。
【００２７】
また、非晶性ポリアミド樹脂の種類としては、例えば、ポリアミドＰＡ１２／ＭＡＣＭＩ（ＰＡ１２／３，３−ジメチル−４，４−ジアミノシクロヘキシルメタン、イソフタル酸）、ＰＡ１２／ＭＡＣＭＴ（ＰＡ１２／３，３−ジメチル−４，４−ジアミノシクロヘキシルメタン、テレフタル酸）、ＰＡ  ＭＡＣＭ  １２（３，３−ジメチル−４，４−ジアミノシクロヘキシルメタン、デカンジカルボン酸又はラウロラクタム）、ＰＡ  ＭＣ  １２（ＰＡ１２、１，３−ビス（アミノメチル）シクロヘキサン）、ＰＡ６Ｉ／６Ｔ、ＰＡ６Ｉ／６Ｔ／ＭＡＣＭＩなどが挙げられる。なお、前記ポリアミド樹脂の表記は、ＪＩＳ  Ｋ６９２０−１に従った。
【００２８】
本発明において、非晶性ポリアミド樹脂を含む樹脂成分としては、市販されているものを用いても良く、例えば、ＰＡ１２／ＭＡＣＭＩを含む商品名「グリルアミドＴＲ５５」（エーエムエス−ケミエ社）、ＰＡ  ＭＡＣＭ  １２を含む商品名「グリルアミドＴＲ９０」（エーエムエス−ケミエ社）、ＰＡ  ＭＣ  １２を含む商品名「トロガミドＣＸ」（デグサ社）、ＰＡ１２／ＭＡＣＭＴを含む商品名「クリスタミドＭＳ」（アルケマ社）などが挙げられる。
【００２９】
そして、非晶性ポリアミド樹脂を含む樹脂成分の屈折率は、波長５８９ｎｍの光に対し１．５０５〜１．５４５、波長４８６ｎｍの光に対し１．５１２〜１．５５５及び波長６５６ｎｍの光に対し１．５０２〜１．５４１であることが好ましい。なかでも、ガラスフィラーとの屈折率差が小さくするために、波長５８９ｎｍの光に対し１．５０８〜１．５２０、波長４８６ｎｍの光に対し１．５１５〜１．５２７及び波長６５６ｎｍの光に対し１．５０５〜１．５１７であること特に好ましい。このような屈折率を有する樹脂成分としては、例えば、商品名「グリルアミドＴＲ９０」（エーエムエス−ケミエ社、波長５８９ｎｍの光に対する屈折率＝１．５０９，波長４８６ｎｍの光に対する屈折率＝１．５１６，波長６５６ｎｍの光に対する屈折率＝１．５０６）等が好ましく挙げられる。
【００３０】
（ガラスフィラー）
本発明の非晶性ポリアミド樹脂組成物に用いるガラスフィラーは、質量％表示の酸化物基準で、酸化ケイ素（ＳｉＯ２）６８〜７４％、酸化アルミニウム（Ａｌ２Ｏ３）２〜５％、酸化ホウ素（Ｂ２Ｏ３）２〜５％、酸化カルシウム（ＣａＯ）２〜１０％、酸化亜鉛（ＺｎＯ）０〜５％、酸化ストロンチウム（ＳｒＯ）０〜５％、酸化バリウム（ＢａＯ）０〜１％、酸化マグネシウム（ＭｇＯ）１〜５％、酸化リチウム（Ｌｉ２Ｏ）０〜５％、酸化ナトリウム（Ｎａ２Ｏ）５〜１２％、酸化カリウム（Ｋ２Ｏ）０〜１０％を含有し、かつ、酸化リチウム（Ｌｉ２Ｏ）と酸化ナトリウム（Ｎａ２Ｏ）と酸化カリウム（Ｋ２Ｏ）との合計量が８〜１２％となる組成からなるものである。
【００３１】
以下、本発明のガラスフィラーの組成について、質量％を単に％と記して説明する。
【００３２】
上記のガラスフィラーの組成において、酸化ケイ素（ＳｉＯ２）の含有量は、６８〜７４％であることが必要であり、６８〜７２％が好ましい。酸化ケイ素（ＳｉＯ２）の含有量が６８％未満であると、ガラスフィラーの屈折率を非晶性ポリアミド樹脂の屈折率に合わせることが困難となり、また、酸化ケイ素（ＳｉＯ２）の含有量が７４％を超えるとガラスフィラー製造時の溶解性が低下してしまうので好ましくない。特にガラスフィラーをガラス繊維として用いる場合には、紡糸温度が上昇し、製造し難くなる。
【００３３】
酸化アルミニウム（Ａｌ２Ｏ３）の含有量は、２〜５％であることが必要であり、２〜４％が好ましい。酸化アルミニウム（Ａｌ２Ｏ３）の含有量が２％未満であると、耐水性等の化学的耐久性が低下し、また、酸化アルミニウム（Ａｌ２Ｏ３）の含有量が５％を超えるとガラスフィラー製造時の溶解性が低下し、ガラスが不均質になり易くなるので好ましくない。
【００３４】
そして、酸化ケイ素（ＳｉＯ２）と酸化アルミニウム（Ａｌ２Ｏ３）との合計量は、７０〜７９％であることが好ましく、７１〜７６％がより好ましい。これによればガラスフィラーの屈折率を非晶性ポリアミド樹脂の屈折率により近似させ易い。
【００３５】
酸化ナトリウム（Ｎａ２Ｏ）は、５〜１２％含有することが必要であり、８〜１１％含有することが好ましい。含有量が１２％を超えると、ガラスの耐水性が低下し易くなり、また、５％未満であると、ガラスフィラーの屈折率を非晶性ポリアミド樹脂の屈折率に合わせることが困難となる。
【００３６】
酸化リチウム（Ｌｉ２Ｏ）は、０〜５％含有することができ、０〜２％含有することが好ましい。また、酸化カリウム（Ｋ２Ｏ）は、０〜１０％含有することができ、０〜５％含有することが好ましい。酸化ナトリウム（Ｎａ２Ｏ）の一部を酸化リチウム（Ｌｉ２Ｏ）や酸化カリウム（Ｋ２Ｏ）に置換することによりガラスの耐水性を向上させることができる。
【００３７】
そして、これらアルカリ成分の酸化リチウム（Ｌｉ２Ｏ）と酸化ナトリウム（Ｎａ２Ｏ）と酸化カリウム（Ｋ２Ｏ）とを合計で８〜１２％含有し、８〜１１％含有することがより好ましい。
【００３８】
上記アルカリ成分の合計量が１２％を超えると、ガラスの耐水性が低下し易くなり、また、８％未満であると、ガラスフィラー製造時の溶融性が低下し、ガラスが溶融し難くなり、ガラスフィラーを得ることが困難となるので好ましくない。
【００３９】
酸化カルシウム（ＣａＯ）の含有量は、２〜１０％であることが必要であり、６〜９％が好ましい。酸化カルシウム（ＣａＯ）の含有量が２％未満であると、ガラスとしての溶融性が低下する傾向にあり、また、酸化カルシウム（ＣａＯ）の含有量が１０％を超えるとガラスフィラーの屈折率を非晶性ポリアミド樹脂の屈折率に近づけることが困難となるので好ましくない。
【００４０】
酸化亜鉛（ＺｎＯ）は任意成分であって、０〜５％含有することができ、０〜２％含有することが好ましい。酸化亜鉛（ＺｎＯ）を含有することにより、ガラスの耐水性を向上させることができるが、その上限を超えて含有すると、ガラスが失透しやすくなるので好ましくない。
【００４１】
酸化ストロンチウム（ＳｒＯ）は任意成分であって、０〜５％含有することができ、０〜２％含有することが好ましい。
【００４２】
酸化バリウム（ＢａＯ）は任意成分であって、０〜１％含有することが好ましい。
【００４３】
そして、酸化カルシウム（ＣａＯ）と、酸化亜鉛（ＺｎＯ）と、酸化ストロンチウム（ＳｒＯ）と酸化バリウム（ＢａＯ）との合計量が４〜１０％であることが好ましく、６〜１０％がより好ましい。上記成分の合計量が４％未満であると、ガラスとしての溶解性が低下するおそれがあり、また、１０％を超えるとガラスフィラーの屈折率を非晶性ポリアミド樹脂の屈折率に合わせることが困難となる。
【００４４】
酸化マグネシウム（ＭｇＯ）の含有量は１〜５％であることが必要であり、１〜３％含有することが好ましい。酸化マグネシウム（ＭｇＯ）を含有させることにより、ガラスとしての機械的物性を向上できる。酸化マグネシウム（ＭｇＯ）の含有量が５％を超えると、ガラスとしての溶解性が低下するので好ましくない。
【００４５】
酸化ホウ素（Ｂ２Ｏ３）の含有量は２〜５％であることが必要であり、２〜４％が好ましい。酸化ホウ素（Ｂ２Ｏ３）の含有量が２％未満であると、ガラスフィラーの屈折率を非晶性ポリアミド樹脂の屈折率に合わせることが困難となり好ましくない。酸化ホウ素（Ｂ２Ｏ３）の含有量が５％を超えると、ガラス溶解時に揮発しやすくなり、前記揮発成分による製造設備の腐食が増大したり、前記揮発成分を回収する設備が必要となったりするので好ましくない。
【００４６】
本発明のガラスフィラーのガラス組成範囲において、酸化チタン（ＴｉＯ２）が含まれると、ガラスフィラーが褐色に着色し、得られる成形品が黄色くなるため、特に成形品の色調を考慮する用途には適し難いものとなる。そのため、酸化チタン（ＴｉＯ２）は、実質的に含有しないことが好ましい。実質的に含有しないとは、例えば、工業用原料から不純物として混入される場合を除き、意図的に含まないことを意味し、ＴｉＯ２として０．１％未満の含有量のことを示す。
【００４７】
本発明のガラスフィラーのガラス成分として、本発明の効果を損なわない範囲において上記以外の成分が存在していても支障ない。例えば、Ｆｅ、Ｃｏ、Ｎｉ、Ｓｎ、Ｚｒ、Ｍｏなどの金属酸化物をガラス組成の成分として含有してもよい。
【００４８】
上記組成からなるガラスフィラーは、波長５８９ｎｍの光に対する屈折率が１．５０５〜１．５４５で、波長４８６ｎｍの光に対する屈折率が１．５１２〜１．５５５で、波長６５６ｎｍの光に対する屈折率が１．５０２〜１．５４１であり、非晶性ポリアミド樹脂の屈折率とほぼ同じである。このため、充分な透明性を有し、機械的強度に優れた非晶性ポリアミド樹脂成形品を得ることができる。また、ガラスの溶融温度が１５００〜１６００℃であるので、Ｅガラス組成の場合と同様に繊維化することができる。
【００４９】
そして、ガラスフィラーの組成を、例えば、酸化ケイ素（ＳｉＯ２）６８〜７２％、酸化アルミニウム（Ａｌ２Ｏ３）２〜４％、酸化ホウ素（Ｂ２Ｏ３）２〜４％、酸化カルシウム（ＣａＯ）６〜９％、酸化亜鉛（ＺｎＯ）０〜２％、酸化ストロンチウム（ＳｒＯ）０〜２％、酸化バリウム（ＢａＯ）０〜１％、酸化マグネシウム（ＭｇＯ）１〜３％、酸化リチウム（Ｌｉ２Ｏ）０〜２％、酸化ナトリウム（Ｎａ２Ｏ）８〜１１％、酸化カリウム（Ｋ２Ｏ）０〜５％とすることで、波長５８９ｎｍの光に対する屈折率が１．５０８〜１．５２０、波長４８６ｎｍの光に対する屈折率が１．５１５〜１．５２７、波長６５６ｎｍの光に対する屈折率が１．５０５〜１．５１７となるガラスフィラーが得られやすくなる。
【００５０】
ここで上述したように、酸化ケイ素（ＳｉＯ２）、酸化アルミニウム（Ａｌ２Ｏ３）及びアルカリ成分は、ガラスフィラーの屈折率を低下させることのできる成分であり、上記以外のガラスの屈折率を低下させることのできる成分としては、Ｐ２Ｏ５、Ｆ２等がある。
【００５１】
したがって、ガラスフィラーの屈折率が所望する屈折率、すなわち、非晶性ポリアミド樹脂の屈折率よりも小さい場合には、例えば、酸化ケイ素（ＳｉＯ２）含有量の一部を、酸化カルシウム（ＣａＯ）に置換することで、屈折率を上昇させることができる。具体的には、例えば、酸化ケイ素（ＳｉＯ２）の０．４％を、酸化カルシウム（ＣａＯ）の０．４％に置換すると、ガラスフィラーの屈折率は約０．００２上昇する。
【００５２】
また、ガラスフィラーの屈折率が所望する屈折率、すなわち、非晶性ポリアミド樹脂の屈折率よりも大きい場合には、例えば、酸化カルシウム（ＣａＯ）含有量の一部を、アルカリ成分に置換することで屈折率を低下させることができる。具体的には、例えば、酸化カルシウム（ＣａＯ）の０．５％を、酸化ナトリウム（Ｎａ２Ｏ）の０．８％に置換するとガラスフィラーの屈折率は約０．００２低下する。
【００５３】
このように、上記ガラスフィラーの屈折率を上昇させることのできる成分と、ガラスフィラーの屈折率を低下させることのできる成分とを、それぞれ本発明の範囲内で適宜置換して調整することで、ガラスフィラーの屈折率を適宜調整でき、非晶性ポリアミド樹脂の屈折率と同じ範囲の屈折率を有するガラスフィラーを得ることができる。
【００５４】
本発明では、ガラスフィラーを、ガラス繊維、ガラスパウダー、ガラスフレーク、ミルドファイバー又はガラスビーズとして用いることができる。なかでも、ガラス繊維は、従来のＥガラス繊維等の強化用繊維と同等の紡糸性、機械的強度等を有しつつ、非晶性ポリアミド樹脂成形品の補強効果が高いことから、ガラス繊維として用いることが好ましい。
【００５５】
ガラス繊維は、従来公知のガラス長繊維の紡糸方法を用いて得ることができる。例えば、溶融炉でガラス原料を連続的にガラス化してフォアハースに導き、フォアハースの底部にブッシングを取り付けて紡糸するダイレクトメルト（ＤＭ）法、又は、溶融したガラスをマーブル、カレット、棒状に加工してから再溶融して紡糸する再溶融法等の各種の方法を用いてガラスを繊維化することができる。
【００５６】
ガラス繊維の径は特に限定されないが、５〜５０μｍのものが好ましく用いられる。５μｍよりも細い場合には、ガラス繊維と樹脂との接触面積が増大して乱反射の原因となり、成形品の透明性が低下する場合がある。５０μｍよりも太い場合には、ガラス繊維の強度が弱くなり、結果として成形品の強度が低下する場合がある。更に好ましくは、１０〜４５μｍである。
【００５７】
ガラスパウダーは、従来公知の製造方法で得られる。例えば、溶融炉でガラス原料を溶融し、この融液を水中に投入して水砕したり、冷却ロールでシート状に成形して、そのシートを粉砕したりして、所望する粒径のパウダーにすることができる。ガラスパウダーの粒径は特に限定されないが、１〜１００μｍのものが好ましく用いられる。
【００５８】
ガラスフレークは、従来公知の製造方法で得られる。例えば、溶融炉でガラス原料を溶融し、この融液をチューブ状に引き出し、ガラスの膜厚を一定にした後、ロールで粉砕することにより、特定の膜厚のフリットを得て、そのフリットを粉砕して所望するアスペクト比を有するフレークにすることができる。ガラスフレークの厚み及びアスペクト比は特に限定されないが、厚み０．１〜１０μｍでアスペクト比が５〜１５０のものが好ましく用いられる。
【００５９】
ミルドファイバーは、従来公知のミルドファイバーの製造方法を用いて得ることができる。例えば、ガラス繊維のストランドをハンマーミルやボールミルで粉砕することにより、ミルドファイバーにすることができる。ミルドファイバーの繊維径及びアスペクト比は特に限定されないが、繊維径は５〜５０μｍ、アスペクト比は２〜１５０のものが好ましく用いられる。
【００６０】
ガラスビーズは、従来公知の製造方法で得られる。例えば、溶融炉でガラス原料を溶融し、この融液をバーナーで噴霧して、所望する粒径のガラスビーズにすることができる。ガラスビーズの粒径は特に限定されないが、５〜３００μｍのものが好ましく用いられる。
【００６１】
更に、本発明のガラスフィラーとして、ガラス繊維、ガラスパウダー、ガラスフレーク、ミルドファイバー及びガラスビーズから選ばれる２種以上を組み合わせて用いてもよい。
【００６２】
そして、非晶性ポリアミド樹脂を含む樹脂成分と、ガラスフィラーとの親和性を増し、密着性を増大して空隙形成による成形品の透明性低下を抑制するために、ガラスフィラーを、カップリング剤を含む処理剤で表面処理してもよい。
【００６３】
カップリング剤としては、シラン系カップリング剤、ボラン系カップリング剤、アルミネート系カップリング剤又はチタネート系カップリング剤等を使用することができる。特に、非晶性ポリアミド樹脂とガラスフィラーとの接着性が良好である点からシラン系カップリング剤を用いるのが好ましい。上記シラン系カップリング剤としては、アミノシラン系カップリング剤、エポキシシラン系カップリング剤、アクリルシラン系カップリング剤等を使用することができる。それらのシラン系カップリング剤の中でも、アミノシラン系カップリング剤を用いるのが最も好ましい。
【００６４】
また、処理剤に含まれるカップリング剤以外の成分としては、フィルムフォーマー、潤滑剤及び帯電防止剤等が挙げられ、これらを単独で用いても複数の成分を併用してもよい。前記フィルムフォーマーとしては、酢酸ビニル樹脂、ウレタン樹脂、アクリル樹脂、ポリエステル樹脂、ポリエーテル樹脂、フェノキシ樹脂、ポリアミド樹脂、エポキシ樹脂などを使用することができる。前記潤滑剤としては、脂肪族エステル系、脂肪族エーテル系、芳香族エステル系又は芳香族エーテル系の界面活性剤を使用することができる。前記帯電防止剤としては、塩化リチウムもしくはヨウ化カリウム等の無機塩又はアンモニウムクロライド型もしくはアンモニウムエトサルフェート型等の４級アンモニウム塩を使用できる。
【００６５】
本発明では、非晶性ポリアミド樹脂組成物の上記ガラスフィラーの含有量は、５〜４０質量％であることが好ましく、より好ましくは、５〜２０質量％である。ガラスフィラーの含有量が５質量％未満であると、得られる非晶性ポリアミド樹脂組成物を成形してなる成形品の機械物性が不充分である傾向があり、４０質量％を超えると、樹脂とガラスフィラーとの接触面積が増大して、得られる非晶性ポリアミド樹脂組成物を成形してなる成形品の透明性が低下し、また、成形性が低下する傾向がある。非晶性ポリアミド樹脂組成物に含まれるガラスフィラーの量を上記の範囲にすることにより、高い機械物性と良好な透明性とを兼ね備えた成形品を得ることができ、この成形品は、高い機械物性を要求される用途において使用することができる。
【００６６】
（その他成分）
また、本発明の非晶性ポリアミド樹脂組成物は、更にカップリング剤を含有させてもよい。カップリング剤としては、前述のガラスフィラーの処理剤に含まれるカップリング剤と同様の、シラン系カップリング剤、ボラン系カップリング剤、アルミネート系カップリング剤又はチタネート系カップリング剤を用いることができ、非晶性ポリアミド樹脂とガラスフィラーとの接着性が良好になるという点から、シランカップリング剤が好ましい。
【００６７】
また、本発明の非晶性ポリアミド樹脂組成物は、透明性等の特性を損なわない範囲で、その他周知の添加剤を含有させてもよい。例えば、酸化防止剤は、非晶性ポリアミド樹脂組成物の製造時や成形時の樹脂の分解、着色を抑制することができる。また、着色剤を用いることで、有色透明の成形品を得ることができる。
【００６８】
［非晶性ポリアミド樹脂組成物の製造方法］
本発明の非晶性ポリアミド樹脂組成物は、従来公知の方法を用いて製造することができる。例えば、溶融混練法又は引抜き成形法等が好ましく用いられる。
【００６９】
溶融混練法は、溶融状態の樹脂とガラスフィラーと、任意の添加剤とを押出機で混練させる方法である。該溶融混練法には、２軸押出機で樹脂を溶融し、途中のフィード口よりガラスフィラーを投入する方法（サイドフィード法）と、２軸または単軸押出機で予めプリプレンドした樹脂とガラスフィラーと、任意の添加剤とを溶融混練させる方法（プレミックス法）がある。前記サイドフィード法において、任意の添加剤はその性状に合わせて、樹脂と予め混合してもよく、ガラスフィラーと予め混合してもよい。更に、空気酸化による分解、変色を抑制するために押出機開口部、材料投入口を窒素雰囲気にする方法を用いてもよい。
【００７０】
引抜き成形法は、ガラスフィラーの形状がガラス長繊維であって、得られる成形品により高い機械的強度を必要とする場合に好ましく用いられる。該引抜き成形法は、連続したガラス長繊維束を引きながら、該繊維束にマトリックスとなる樹脂を含浸するものであり、マトリックス樹脂の溶液を入れた含浸浴の中に繊維束を通して樹脂を含浸する方法、マトリックス樹脂の粉末を繊維束に吹きつけるか、粉末を入れた槽の中に繊維束を通し、繊維束にマトリックス樹脂粉末を付着させた後マトリックス樹脂を溶融し、繊維束中に含浸する方法、クロスヘッドの中を繊維束を通しながら押出機等からクロスヘッドにマトリックス樹脂を供給し、繊維束に含浸する方法等が挙げられ、好ましいのはクロスヘッドを用いる方法である。
【００７１】
［非晶性ポリアミド樹脂成形品］
本発明の非晶性ポリアミド樹脂成形品は、上記本発明の非晶性ポリアミド樹脂組成物を、従来公知の成形方法、例えば、射出成形、押出成形、圧縮成形、カレンダー成形等により成形して得られる。また、成形時において、樹脂フィルムもしくは樹脂シートで内部の覆われた金型を用いて成形してもよい。
【００７２】
その際成形品の厚さは、任意の厚さでよいが、特に透明性が要求される成形品の場合には、０．１〜５ｍｍに調整する必要があり、より好ましくは０．２〜２ｍｍである。成形品の厚みが０．１ｍｍ未満であると、反りが生じやすく、また、機械的強度が弱く、また成形し難いものとものとなってしまう。また、５ｍｍより大きいと、透明性が損なわれてしまう。
【００７３】
そして、成形品には、ハードコート膜、防曇膜、帯電防止膜、反射防止膜の被膜が形成されていることが好ましく、２種類以上の複合被膜としてもよい。
【００７４】
なかでも、耐候性が良好で、経時的な成形品表面の摩耗を防ぐことができることから、ハードコート膜の被膜が形成されていることが特に好ましい。ハードコート膜の材質は特に限定されず、アクリレート系ハードコート剤、シリコーン系ハードコート剤、無機系ハードコート剤等の公知の材料を用いることができる。
【００７５】
なお、非晶性ポリアミド樹脂組成物の製造条件、及び非晶性ポリアミド樹脂成形品の成形条件は、適宜選択可能であり、特に限定されないが、溶融混練時の加熱温度や射出成形時の樹脂の温度は、樹脂の分解を抑制することから、通常２２０℃〜３００℃の範囲から適宜選ぶのが好ましい。
【００７６】
成形品の最表面に、ガラスフィラーの少なくとも一部分が存在することで、成形品の表面粗さが大きくなり、成形品表面での乱反射が多くなり、結果として成形品の透明性を悪化する場合がある。このため、成形品の表面粗さを小さくする方法として、成形品の最表面に樹脂の存在比率が高い層（スキン層）を形成させることにより、成形品の表面粗さを小さくする方法等がある。このスキン層を形成させる方法として、射出成形の場合には金型の温度を一般的な条件よりも高い温度（材料の荷重たわみ温度同等もしくはそれ以上）にすることで、金型に接する樹脂が流動し易くし、成形品の最表面の表面粗さを小さくすることができる。また、金型に射出されて溶融樹脂が急冷され流動を抑制されないよう、金型内面を樹脂コーティングしたり、あらかじめ金型に追従するように成形したシートを導入（フィルムインサート成形）したり、連続フィルムを金型面に配して成形（インモールとプレス成形）するなどの方法がある。前述の方法を用いて、成形品の表面粗さを小さくすることにより、成形品表面での乱反射が少なくなり、ヘイズが小さくなり、結果として成形品の透明性を改善することができる。
【００７７】
このようにして得られる、本発明の非晶性ポリアミド樹脂成形品は、平板に成形した際、可視光に対する平行光線透過率は６５％以上、かつ、ヘイズは２５％未満であることが必要である。平行光線透過率は７０％以上が好ましい。また、ヘイズは１５％以下が好ましい。前記光学物性を備えた非晶性ポリアミド樹脂成形品は透明性に優れたものであるので、高い透明性を要求される用途において使用することができる。なお、可視光に対する平行光線透過率はＪＩＳ−Ｋ７１０５に準じて測定し、ヘイズはＪＩＳ−Ｋ７１３６に準じて測定することができる。
【００７８】
そして、本発明の非晶性ポリアミド樹脂成形品は、透明性と共に、機械的物性や耐熱性の要求される部位に好適に利用することができる。例えば、１）光学レンズ、光学ミラー、プリズム、光拡散板等の光学材料や電子・電機部品の材料、２）注射用の液体薬品容器、バイアル、アンプル、プレフィルドシリンジ、輸液用バッグ、医薬品容器、医療用サンプル容器等の医療用具部品等が挙げられる。既に非晶性ポリアミド樹脂成形品が用いられている分野で、成形品のタップ強度やネジ締め付け強度を必要とする部品等に好適に用いることができる。更にまた、成形品の内部を識別する必要がある部位、例えば外板、ハウジング、開口部材等にも好適に利用することができる。具体的には、３）携帯電話、ＰＤＡ、カメラ、スライドプロジェクター、時計、電卓、計測器、表示器機等の精密機械等のケース及びカバー類等の精密機器用部品、４）テレビ、ラジオカセット、ビデオカメラ、ビデオテープレコーダ、オーディオプレーヤ、ＤＶＤプレーヤー、電話器、ディスプレイ、コンピュータ、レジスター、複写機、プリンター、ファクシミリ等の各種部品、外板およびハウジングの各部品等の電気機器用部品、５）サンルーフ、ドアバイザー、リアウィンド、サイドウィンド等の自動車用部品、６）建築用ガラス、防音壁、カーポート、サンルーム及びグレーチング類等の建築用部品、７）照明カバーやブラインド、インテリア器具類等の家具用部品、８）等が挙げられ、これらに好適に用いることができる。
【実施例】
【００７９】
以下実施例を挙げて本発明を具体的に説明する。しかし、これらの実施例は本発明の実施態様を具体的に説明するものであり、本発明の範囲を限定するものではない。
【００８０】
[ガラス繊維の製造]
表１に示す組成（質量％）で、製造例１〜３のガラス繊維を製造した。
なお、ガラス繊維は、従来公知の方法により繊維径１５μｍで紡糸し、バインダーとしてアミノシラン＋ウレタンを０．５質量％となるように付着させた。上記ガラス繊維の組成、波長５８９ｎｍの光に対する屈折率（以下、ｎＤとする）、波長４８６ｎｍの光に対する屈折率（以下、ｎＦとする）及び波長６５６ｎｍの光に対する屈折率（以下、ｎＣとする）を併せて表１に示す。ここで、ガラス繊維の屈折率はＪＩＳ−Ｋ７１４２のＢ法による浸液法によって測定した値である。
【００８１】
【表１】
2008280483.tif 000002
【００８２】
[ガラス繊維強化非晶性ポリアミド樹脂成形品の製造]
ガラスフィラーとして製造例１のガラス繊維を用いて、以下の条件でコンパウンドを行い、実施例１、２のガラス繊維強化非晶性ポリアミド樹脂成形品を製造した。また、ガラスフィラーとして製造例３（Ｅガラス組成）のガラス繊維を用いて、実施例１、２と同様にして比較例１、２のガラス繊維強化非晶性ポリアミド樹脂成形品を製造した。
【００８３】
＜使用した非晶性ポリアミド樹脂＞
非晶性ポリアミド樹脂：グリルアミドＴＲ９０（エムスケミー、ｎＤ＝１．５０９、ｎＦ＝１．５１６、ｎＣ＝１．５０６）
＜コンパウンド条件＞
・ガラス繊維：１５μｍ径、３ｍｍ長のチョップトストランド、集束本数４００本
・押し出し機：ＴＥＭ−３５Ｂ（東芝機械社製）
・押し出し温度：２８０℃
・ガラス含有率：１０質量％、２０質量％
＜射出条件＞
・成形機：ＩＳ−８０Ｇ（東芝機械社製）
・シリンダー温度：２８０℃
・金型温度：１３０℃
【００８４】
上記の非晶性ポリアミド樹脂成形品の光学物性及び機械物性を表２にまとめて示す。ここで、光学物性である平行光線透過率は、日本電色株式会社製ＮＤＨセンサーを用い、ＪＩＳ−Ｋ７１０５に準じて厚さ２ｍｍのサンプルを測定した値であり、ヘイズ値は日本電色株式会社製ＮＤＨセンサーを用い、ＪＩＳ−Ｋ７１３６に準じて厚さ２ｍｍのサンプルを測定した値である。機械物性には、厚さ３ｍｍのサンプルを用いて、曲げ強度及び曲げ弾性はＡＳＴＭＤ−７９０に準じて測定し、引張強度はＡＳＴＭ Ｄ−６３８に準じて測定し、耐熱強度の指標である荷重たわみ温度（以下ＤＴＵＬとする）は、ＡＳＴＭ−Ｄ６４８に準じて測定した。
【００８５】
このとき、実施例１、２における製造例１のガラス繊維と非晶性ポリアミド樹脂との屈折率差は、波長５８９ｎｍの光，波長４８６ｎｍの光，波長６５６ｎｍの光に対して、それぞれ０．００２以下であった。
一方、比較例１、２における製造例３のガラス繊維と非晶性ポリアミド樹脂との屈折率差は、波長５８９ｎｍ，波長４８６ｎｍ，波長６５６ｎｍの光に対して、それぞれ０．０４７であった。
【００８６】
【表２】
2008280483.tif 000003
【００８７】
上記表２の結果より、実施例１、２と、比較例１、２とを比較すると、実施例の成形品は比較例の成形品と同程度の機械物性を有し、ヘイズは比較例に比べて低く、平行光線透過率は比較例に比べて高く、透明性が向上した。
【産業上の利用可能性】
【００８８】
本発明の非晶性ポリアミド樹脂組成物、及びそれを用いた非晶性ポリアミド樹脂成形品は、透明性及び強度の両方の物性が要求される成形品に好適に用いることができる。